(57)【特許請求の範囲】
【請求項１】
遊離基形成開始剤を用いる高圧塊状重合によって得られる、エチレン、少なくとも一種のエチレン性不飽和エステル及びプロペンからなるターポリマーであって、
ｉ）  Ｃ４〜Ｃ２０アルキル基を有する少なくとも一種のエチレン性不飽和エステルから誘導される構造単位を４．５〜１０．０モル％、
ｉｉ）  １３Ｃ  ＮＭＲ分光分析によって測定された場合に、１００個の脂肪族炭素原子あたりで、プロペンから誘導されるメチル基を０．５〜４．０個、及び
ｉｉｉ）  １００個のＣＨ２基あたりで、鎖末端に由来するメチル基を８．０個未満（ここで、鎖末端に由来するメチル基の数は、１３Ｃ  ＮＭＲ分光分析によって測定されるプロペンに由来するメチル基の数を、１Ｈ  ＮＭＲ分光分析によって測定されるメチル基の数から引くことにより測定され、後者はエチレン性不飽和エステルの側鎖からのメチル基を除く）、  
有し、
前記エチレン性不飽和エステルが、炭素原子数５〜２１のカルボン酸のビニルエステル、及びアクリル酸もしくはメタクリル酸と炭素原子数４〜２０の脂肪アルコールとのエステルから選択される、前記ターポリマー。
【請求項２】
１００〜３００ＭＰａの圧力および１００〜３４０℃の温度におけるモノマーの本質的に溶剤が存在しない高圧塊状重合によって得られた、請求項１のターポリマーであって、前記の重合が遊離基鎖開始剤によって誘導されるターポリマー。
【請求項３】
エチレン性不飽和エステルが、炭素原子数５〜２１のカルボン酸のビニルエステルである、請求項１または２のターポリマー。
【請求項４】
追加的に、炭素原子数１〜３のアルキル鎖を有する不飽和エステルから誘導される構造単位が３．０モル％までの割合で存在する、請求項１または２のターポリマー。
【請求項５】
１３Ｃ  ＮＭＲ分光分析によって測定された場合に、プロペンから誘導されるメチル基の含有量が、１００個の脂肪族炭素原子あたり０．６〜４．０個である、請求項１〜４のいずれか一つのターポリマー。
【請求項６】
鎖末端に由来するメチル基の数（ｉｉｉ）が、２．５〜８．０ＣＨ３／１００ＣＨ２基である、請求項１〜５のいずれか一つのターポリマー。
【請求項７】
ポリ（スチレン）標準に対してゲル透過クロマトグラフィによって測定された重量平均分子量Ｍｗが２５００〜５００００ｇ／モルであり、および／またはターポリマーが少なくとも一つのカルボニル基を含むモデレータから誘導される構造単位を０．３〜５．０重量％含む、請求項１〜６のいずれか一つのターポリマー。
【請求項８】
次のＡ）及びＢ）、すなわち
Ａ）  請求項１〜７のいずれか一つに記載の少なくとも一種のターポリマー、及び
Ｂ）  鉱油用の低温用添加剤として有効でかつ以下のＢ１）〜Ｂ３）から選択される、Ａ）１重量部に対し０．５〜２０重量部の量の少なくとも一種の更に別の成分；
Ｂ１）  エチレン及びエチレン性不飽和化合物からなるコポリマーであって、但しそのエチレン性不飽和化合物の含有量は、Ａ）で定義したターポリマー中のエチレン性不飽和エステルの含有率よりも少なくとも２モル％多いものである前記コポリマー；  
Ｂ２）  櫛状ポリマー；及び
Ｂ３）  Ｂ１）とＢ２）との混合物；
を含む添加剤混合物。
【請求項９】
燃料油の低温流動性を向上するための、請求項１〜７のいずれか一つのターポリマーの使用。
【請求項１０】
請求項１〜７のいずれか一つに記載の少なくとも一種のターポリマーを燃料油に添加することによって、燃料油の低温流動性を向上する方法。
【請求項１１】
請求項１〜７のいずれか一つに記載の少なくとも一種のターポリマー及び中間蒸留物を含む燃料油。
【発明の詳細な説明】
【技術分野】
【０００１】
本発明は、向上した取り扱い性及び燃料油用の低温用添加剤として向上した応用技術上の性質を有する、エチレン−プロピレン−ビニルエステルターポリマーを含む添加剤に関する。
【背景技術】
【０００２】
原油や、原油を蒸留することによって得られる軽油、ディーゼル油または加熱油などの中間蒸留物は、原油の起源に依存して、様々な量のｎ−パラフィンを含む。これらのｎ−パラフィンは、温度が下がると小板状の結晶として晶出して、時折油を中に含んで凝集する。この結晶化及び凝集は、油もしくは蒸留物の流動性を劣化させ、鉱油及び鉱油蒸留物の採取、輸送、貯蔵及び／または使用の際の障害となる恐れがある。鉱油をパイプラインを通して輸送する際、この結晶化現象は、特に冬季には、パイプの壁上に堆積物を生じさせ、個々の場合、例えばパイプラインを休止する場合には、それの完全な閉塞さえもまねき得る。鉱油の貯蔵及び更なる加工においては、冬季には、流動性を保証するために鉱油を加熱されたタンク中に貯蔵する必要がある場合もある。鉱油蒸留物の場合には、結晶化の結果、ディーゼルエンジン及びボイラーの濾過器が閉塞することがあり、それにより燃料の確実な計量供給が妨げられ、場合によっては、燃料または加熱媒体の供給が完全に中断される結果となる。
【０００３】
既に生じた析出物を単に除去することによる結晶化したパラフィンを除去する従来の方法（熱的、機械的または溶剤を用いた方法）の他に、流動性向上剤として知られる化学的な添加剤が益々使用されつつある。これらの添加剤はしばしば二つの成分からなる。第一の成分は、追加的な結晶種として働き、パラフィンと一緒に晶出して、変化した結晶形を有する数多くのより小さなパラフィン結晶を形成させ（成核剤（nucleats））、第二の成分は、結晶の形成後にそれの成長を制限するものである（制御剤(arrestors)）。上記の変性されたパラフィン結晶は、凝集し難いために、これらの添加剤と混合された油は、添加剤を配合してない油の場合よりもしばしば２０℃以上低い温度においてもなおポンプ輸送及び加工可能である。
【０００４】
減少する世界の油備蓄量のために、より一層重質でパラフィンを多量に含む原油が採取、加工されつつあり、またそのために燃料油もパラフィンを多量に含むようになっている。加えて、環境的な理由から増えつつある燃料油の水素化脱硫処理は、原油の加工方法を変化させ、そのため、場合によっては、低温時に問題のあるパラフィンの燃料中での割合を増加させている。このような油では、従来公知の添加剤の効果はしばしば不満足である。更に、エミッション値の順守に必要な近代のエンジン技術の低い寛容性は非常にクリーンな燃料油を要求する。しかし、従来公知の添加剤、特に結晶種形成剤として使用される添加剤成分は、時には再結晶化して、噴射装置における問題や、上流の燃料濾過器中での堆積物を招く恐れのある比較的不溶性の成分をしばしば少量含む。
【０００５】
鉱油及びそれから生産される中間蒸留物の低温時の性質を向上させるために多くの場合に使用される公知の部類の添加剤は、エチレンとビニルエステルとのコポリマーである。これらのポリマーは部分的に結晶性のポリマーであり、それらの作用モードは、温度低下時に中間蒸留物から析出するｎ−パラフィンと、上記ポリマーのポリ（エチレン）序列との共結晶化によって説明される。この物理的な相互作用は、析出するパラフィン結晶の形、大きさ及び粘着性を変化させ、それによって、燃料濾過器を通過して燃焼室まで運ばれ得る多数の小さな結晶を生じさせる。
【０００６】
結晶種形成剤もしくは成核剤として使用されるエチレンコポリマーは、特に、油の冷却時にパラフィンと一緒にまたはそれの少し前に結晶化しなければならないために、それらの機能を果たすためには油に対して低い溶解度を有さなければならない。使用される結晶種形成剤は、好ましくは、低いコモノマー含有率を有し、かつそれゆえ最初に油から析出する長鎖のパラフィンと格別高程度に共結晶化することができる長い遊離のポリ（エチレン）序列を有するエチレンコポリマーである。しかし、油の曇り点より高い温度で完全に溶解しそしてそれら自体が濾過器の閉塞の原因とならないためには、これらのエチレン−ビニルエステルコポリマーは、それらの高められた固有結晶化度の故に、高められた温度下で取り扱い及び配合するか、あるいは溶剤で非常に薄く希釈して輸送及び加工する必要がある。そうしないと、添加剤が未溶解のまま残る結果、それらの効果が完全には発揮されず、更にはそれら自体が濾過器の被覆及び閉塞の原因となる恐れがある。
【０００７】
加えて、現在のエンジン設計の噴射装置及びポンプは、特に、非常にクリーンな燃料を必要とする。これには少量の未溶解の添加剤成分でさえ極めて望ましくない。このようなポリマーからの二次成分を濾過によって除去することは、もし実際上可能であっても非常に困難である。
【０００８】
エチレン−ビニルエステルコポリマー及びこれらの分散液の固有流動性を、例えば高温及び／または低圧で重合することによって為すことができる、高割合のいわゆる短鎖分枝（short-chain branches）によって向上できることが知られている。これらの短鎖分枝は、遊離基鎖重合の間に分子内連鎖移動反応（“バック−バイティングメカニズム”）を介して生成し、そして本質的にブチル基とエチル基からなる（例えば、Macromolecules 1997, 30, 246-256を参照）。しかし、これらの短鎖分枝は、低温用添加剤としてのこれらのポリマーの効果を著しく低減させる。
【０００９】
短鎖分枝と同等の構造及びそれに伴う効果は、イソブチレン（欧州特許出願公開第0 099 646号明細書）、４−メチルペンテン（欧州特許出願公開第0 807 642号明細書）またはジイソブチレン（欧州特許出願公開第0 203 554号明細書）などの分枝状コモノマーをＥＶＡコポリマー中に組み入れることによって得られる。これらのモノマーの割合を増やすにつれポリマーの流動性及び溶解性に改善が見られるが、低温用添加剤としてのそれらの効果も同時に低下する。
【００１０】
欧州特許出願公開第0 890 589号明細書は、低級オレフィン、及び少なくとも３モル％の割合の炭素原子数７〜１７の飽和分枝状カルボン酸のビニルエステルからなり、そのアルキル基が、それの第三級炭素原子によってカルボキシル官能基に結合しているコポリマーを開示している。
【００１１】
米国特許第3 961 916号明細書は、低温流動性の改善のために、パラフィン結晶化の成核剤もしくは制御剤として機能するエチレン及び不飽和エステルからなる二種のコポリマーを含む燃料油を開示している。
【００１２】
欧州特許出願公開第0 217 602号明細書は、エチレン、及びＣ1〜Ｃ18アルキル基を有するエチレン性不飽和エステルからなるコポリマー、並びに燃料油用の低温用添加剤としてのそれの使用を開示している。実施例は、酢酸ビニル及びアクリル酸メチルのみである。
【００１３】
欧州特許出願公開第0 741 181号明細書は、エチレン及びビニルエステルからなるコポリマーの混合物であって、但し前記コポリマーのうちの少なくとも一つは、炭素原子数が少なくとも４のアルキル基を有するビニルエステルを有するものである前記混合物、並びに油の低温時の性質を向上するためのそれらの使用を開示している。
【００１４】
国際公開第94/00537号パンフレットは、エチレン及びエチレン性不飽和エステルからなるが、前記エチレン性不飽和エステルは炭素原子数が少なくとも２であるアルキル基を有するものであるコポリマー、並びにワックス含有油の低温時の性質を向上するためのそれの使用を開示している。実施例５では、異なるコモノマー含有率、分子量及び分枝度を有する二種のエチレン−ヘキサン酸ビニルコポリマーの混合物が使用されている。
【００１５】
欧州特許出願公開第0 931 824号明細書は、エチレン及び第三級カルボン酸のビニルエステルからなるコポリマーを含む、鉱油及び鉱油蒸留物の低温流動性を向上させるための添加剤を開示している。これらの添加剤は、それらが配合された油の濾過性が油及び／または添加剤の低い配合時の温度においてでさえも維持される程に向上された溶解性を示す。
【００１６】
公知の成核剤の高い固有結晶性は、添加剤調合物中において、不相溶性、特に、制御剤として機能しそしてかなりより高いコモノマー含有率を有するエチレンコポリマーとの不相溶性をしばしばまねく。このような不相溶性は、望ましくない不透明さ及び析出を導く恐れがあり、そのため、再現性をもって使用することはもはやできない不均一な添加剤を与え得る。
【００１７】
エチレン及び不飽和エステルからなるポリマーの固有流動性を、短鎖分枝によってかまたは比較的長鎖で特には分枝状のオレフィンコモノマーによって改善することは可能であるが、これには、しばしば、低温流動性向上剤としての活性の損失が伴う。なぜならば、パラフィンとの共結晶化のためのポリエチレン序列の長さがその最適範囲を外れ、そして比較的少量のコモノマーでさえも、油のパラフィンとの効果的な共結晶化や、特にパラフィン結晶化の促進（核形成）がもはや可能でない程に大きい支障をポリエチレン序列に対して生じさせるからである。加えて、これらの成核剤は難溶性の画分をしばしば含み、これらの画分は、油から再晶出して、濾過器や噴射装置を閉塞させる恐れがある。
【００１８】
イソブチレン、４−メチルペンテンもしくはイソブチレンなどの公知の分枝状オレフィンを、エチレン及び不飽和エステルからなるポリマーに比較的多量に導入することは、次のような事実、すなわち開始剤としての要件を商業使用にとっては禁制のレベルに到達させ、充分に大きい分子量が得られず及び／または重合において商業的に有意な転化率を達成できなくなる程に強い緩和効果をこれらのオレフィンが重合に及ぼすという事実によっても追加的に制限される。加えて、生じる高度に短鎖分枝状の生成物は、パラフィンの結晶化のための成核剤としては十分な効果を発揮しない。
【先行技術文献】
【特許文献】
【００１９】
【特許文献１】欧州特許出願公開第０  ０９９  ６４６号明細書
【特許文献２】欧州特許出願公開第０  ８０７  ６４２号明細書
【特許文献３】欧州特許出願公開第０  ２０３  ５５４号明細書
【特許文献４】欧州特許出願公開第０  ８９０  ５８９号明細書
【特許文献５】米国特許第３  ９６１  ９１６号明細書
【特許文献６】欧州特許出願公開第０  ２１７  ６０２号明細書
【特許文献７】欧州特許出願公開第０  ７４１  １８１号明細書
【特許文献８】国際公開第９４／００５３７号パンフレット
【特許文献９】欧州特許出願公開第０  ９３１  ８２４号明細書
【特許文献１０】米国特許第４０８７２５５号明細書
【特許文献１１】米国特許第３６４２４５９号明細書
【特許文献１２】特開昭５９−１０８０９３号公報
【特許文献１３】英国特許出願公開第１３６８１５９号明細書
【特許文献１４】欧州特許出願公開第０，７３９，９７１号明細書
【特許文献１５】国際公開第９６／１７９０５号パンフレット
【特許文献１６】国際公開第９６／３４０７３号パンフレット
【特許文献１７】欧州特許出願公開第１，３９１，４９８号明細書
【特許文献１８】米国特許出願公開第２００２／００２８８９０号明細書
【非特許文献】
【００２０】
【非特許文献１】Ｍａｃｒｏｍｏｌｅｃｕｌｅｓ  １９９７，  ３０，  ２４６−２５６
【発明の開示】
【発明が解決しようとする課題】
【００２１】
それゆえ、本発明の課題の一つは、非常に低い温度において、高度に濃縮された形で自由流動性かつポンプ輸送可能であり、低温流動性向上剤として従来技術の添加剤よりも向上した効果を発揮し、並びに弁及び／または濾過器の閉塞をまねく不溶性画分を含まない、燃料油の低温流動性を向上するための添加剤を提供することであった。加えて、これらの添加剤は、比較的高いコモノマー含有率を有するエテンコポリマー（制御剤）に対して向上された寛容性を有するべきである。
【課題を解決するための手段】
【００２２】
エチレン、プロペン及びＣ4〜Ｃ20アルキル基を有するエチレン性不飽和エステルからなる多少の短鎖分枝を有するターポリマーを含む添加剤濃厚物が、低温下に非常に優れた取り扱い性を示し、またこれと同時に低温添加剤として優れた効果を発揮することがここに見出された。加えて、これらの添加剤は、難溶性の画分を非常に少量でしか含まず、そして制御剤として有効なエチレンコポリマーに対して向上した相溶性を示す。これに関連して、プロピレンは、単にモデレータとしてではなく、コモノマーとして組み入れられて鎖末端に結合されることが特に重大である。
【００２３】
それゆえ、本発明は、エチレン、少なくとも一種のエチレン性不飽和エステル及びプロペンからなるターポリマーであって、
ｉ）Ｃ4〜Ｃ20アルキル基を有する少なくとも一種のエチレン性不飽和エステルから誘導される構造単位４．０〜１２．０モル％、
ｉｉ）  １００個の脂肪族炭素原子あたり、プロペンから誘導されるメチル基０．５〜４．０個、及び
ｉｉｉ）１００個のＣＨ2基あたり、鎖末端に由来するメチル基８．０個未満、
を有する前記ターポリマーを提供する。
【００２４】
更に本発明は、燃料油の低温流動性の向上のための上記本発明のターポリマーの使用も提供する。
【００２５】
本発明は更に、本発明のターポリマーの少なくとも一種を燃料油に加えることによって、燃料油の低温流動性を向上させる方法も提供する。
【００２６】
本発明は更に、本発明のターポリマーの少なくとも一種及び中間蒸留物を含む、向上した低温流動性を有する燃料油も提供する。
【００２７】
本発明は更に、
Ａ）  本発明のターポリマーの少なくとも一種、及び
Ｂ）  次のＢ１）〜Ｂ３）から選択される、鉱油用の低温用添加剤として有効な更に別の成分の少なくとも一種をＡ）を基準にして０．５〜２０重量部、
Ｂ１）  エチレン及びエチレン性不飽和化合物からなるコポリマー、但し、このコポリマー中のエチレン性不飽和化合物の含有率は、Ａ）で定義したターポリマー中のエチレン性不飽和エステルの含有率よりも少なくとも２モル％多い；
Ｂ２）  櫛状ポリマー、及び
Ｂ３）  Ｂ１）とＢ２）との混合物、
を含む添加剤混合物も提供する。
【００２８】
本発明は更に、燃料油の低温流動性を向上するための、上記Ａ）とＢ）の添加剤混合物の使用も提供する。
【００２９】
本発明は更に、上記Ａ）とＢ）の添加剤混合物を燃料油に加えることによって、燃料油の低温流動性を向上するための方法も提供する。
【００３０】
本発明は更に、上記Ａ）とＢ）の添加剤混合物を含む、向上した低温流動性を含む燃料油も提供する。
【００３１】
本発明において成分Ａ）に好適な不飽和エステルは、特に、炭素原子数５〜２１のカルボン酸のビニルエステル、及びアクリル酸もしくはメタクリル酸と炭素原子数４〜２０の脂肪アルコールとのエステルである。
【００３２】
特に好ましいエチレン性不飽和エステルは、炭素原子数２〜１２のカルボン酸のビニルエステルである。これらは、好ましくは以下の式１で表されるものである。
【００３３】
CH2=CH-OCOR1   (1)
式中、Ｒ1はＣ4〜Ｃ20アルキル、好ましくはＣ6〜Ｃ18アルキル、特にＣ8〜Ｃ12アルキルである。これらのアルキル基は線状もしくは分枝状であることができる。アルキル基は、好ましくは分枝状であり、そしてその分枝鎖は、特に、カルボニル基に対してα−位に位置する。アルキル基は、より好ましくは、第三級炭素を介してカルボニル基に結合する。適当なビニルエステルの例は、酪酸ビニル、イソ酪酸ビニル、ペンタン酸ビニル、ピバル酸ビニル、ｎ−ヘキサン酸ビニル、２−エチルヘキサン酸ビニル、ネオノナン酸ビニル、ネオデカン酸ビニル、ネオウンデカン酸ビニル、ラウリン酸ビニル、及びステアリン酸ビニルである。
【００３４】
更に別の好ましいエチレン性不飽和エステルは、炭素原子数１〜１２の脂肪アルコールとアクリル酸もしくはメタクリル酸とのエステルである。これらは、好ましくは以下の式２で表されるものである。
【００３５】
CH2=CR2-COOR3   (2)
式中、Ｒ2は水素またはメチルであり、そしてＲ3はＣ4〜Ｃ20アルキル、好ましくはＣ6〜Ｃ18アルキル、特にＣ8〜Ｃ12アルキルである。これらのアルキル基は線状もしくは分枝状であることができる。アルキル基は、好ましくは分枝状であり、そしてその分枝鎖は、特に、カルボニル基に対してα位に位置する。適当な（メタ）アクリル酸エステルとしては、例えば、ｎ−もしくはイソブチル（メタ）アクリレート、ｎ−もしくはイソヘキシル（メタ）アクリレート、ｎ−もしくはイソオクチル（メタ）アクリレート、２−エチルヘキシル（メタ）アクリレート、デシル（メタ）アクリレート、ドデシル（メタ）アクリレート、イソトリデシル（メタ）アクリレート、及びこれらのコモノマーの混合物などが挙げられる。
【００３６】
本発明のターポリマー中の不飽和エステルの含有率は、好ましくは４．５〜１０．０モル％、特に５．０〜９．０モル％、例えば５．０〜８．０モル％である。このコモノマー含有率は、ポリマーを熱分解し、次いで解離したカルボン酸を滴定することによって測定される。
【００３７】
本発明のターポリマーは、比較的短いアルキル鎖を有する不飽和エステルから誘導される構造単位を、少量で、例えば３．０モル％までの量、好ましくは２．０モル％までの量、例えば０．１〜１．０モル％の量で追加的に含むことができる。この目的に適した不飽和エステルは、上記式（１）のビニルエステル及び／または上記式（２）中、Ｒ2及びＲ3が各々独立して炭素原子数１〜３のアルキル基である同式で表される（メタ）アクリル酸エステルである。酢酸ビニルが特に好ましい。
【００３８】
本発明のターポリマー中のプロペンから誘導されるメチル基の含有量は、脂肪族炭素原子１００個あたり、好ましくは０．６〜４．０個、特に０．８〜３．５個、例えば０．９〜３．０個のメチル基である。
【００３９】
本発明のターポリマー中の脂肪族炭素原子１００個あたりのプロペンから誘導されるメチル基（プロペン−ＣＨ3）の数は、13Ｃ ＮＭＲ分光分析によって測定される。例えば、エチレン、ビニルエステル及びプロペンからなるターポリマーは、ポリマー主鎖に結合したメチル基の特徴的なシグナルを約１９．３〜１９．９ｐｐｍの間に示す。これらはＤＥＰＴ実験において正の符号を有する。ポリマー主鎖中のプロペンから誘導されたメチル側鎖のこのシグナルの積分は、約６〜４４ｐｐｍの間のポリマー主鎖の他の全ての脂肪族炭素原子に対して求められる。不飽和エステルのアルキル基に由来しそしてポリマー主鎖のシグナルと重複するシグナルは、不飽和エステルのカルボニル基に隣接するメチン基のシグナルを基準にして、脂肪族炭素原子の全積分から減算される。このような測定は、例えば、ＣＤＣｌ3またはＣ2Ｄ2Ｃｌ4などの溶剤中３０℃の温度において１２５ＭＨｚの測定周波数でＮＭＲ分光分析器を用いて行うことができる。
【００４０】
本発明のターポリマー中の鎖末端に由来するメチル基の数は、好ましくは２．５〜８．０ＣＨ3／１００ＣＨ2基、特に３．０〜７．５ＣＨ3／１００ＣＨ2基、例えば３．５〜７．０ＣＨ3／１００ＣＨ2基である。
【００４１】
鎖末端に由来するメチル基の数とは、コモノマーとして使用された不飽和エステルに由来するものではない、本発明のターポリマー中のメチル基の全てを意味するものと理解される。これは、その結果、モデレータの構造単位から誘導されるメチル基及び短鎖分枝に由来するメチル基を含む主鎖末端上に存在するメチル基の両方を意味するものと理解される。
【００４２】
鎖末端に由来するメチル基の数は、０．９〜１．９ｐｐｍに現れるメチレン及びメチンプロトンのシグナルの積分に対して、1Ｈ ＮＭＲスペクトルにおいて典型的には約０．７〜０．９ｐｐｍ（対ＴＭＳ）の化学シフトに現れるメチルプロトンのシグナルの積分を求めることによって1Ｈ ＮＭＲ分光分析によって測定される。コモノマーのアルキル基に由来するメチル及びメチレン基は含まれないかまたは計算から排除される。モデレータの構造単位に帰属されるシグナルは、それゆえ、メチルもしくはメチレンプロトンに帰属させることができる。13Ｃ ＮＭＲ分光分析によって測定されたプロペンに由来するメチル基の数は、鎖末端に由来するメチル基の数を得るために、得られた値から引かれる。適当な1Ｈ ＮＭＲスペクトルは、例えば、ＣＤＣｌ3もしくはＣ2Ｄ2Ｃｌ4などの溶剤中３０℃の温度において５００ＭＨｚの測定周波数で記録することができる。
【００４３】
不飽和エステルのモル含有量ｉ）と、ポリマーの脂肪族炭素原子１００個あたりのプロペンから誘導されるメチル基の数ｉｉ）との合計Ｇ、すなわち
Ｇ ＝ ［不飽和エステルのモル％］ ＋ ［プロペン−ＣＨ3］
は、好ましくは５．５〜１１．０、特に６．０〜１０．０、例えば６．５〜９．０である。これらの二つの加数は、無次元数として加えられるべきである。
【００４４】
ポリ（スチレン）標準に対してゲル透過クロマトグラフィによって測定した本発明のターポリマーの重量平均分子量Ｍｗは、好ましくは２５００〜５００００ｇ／モル、より好ましくは４０００〜３００００ｇ／モル、例えば５０００〜２５０００ｇ／モルである。１４０℃で測定した本発明のターポリマーの溶融粘度は１００〜５０００ｍＰａｓ、好ましくは１５０〜２５００ｍＰａｓ、特に２００〜２０００ｍＰａｓである。
【００４５】
分析の全てにおいて、減圧下（１００ｍｂａｒ）１４０℃で２時間かけて残留モノマー及び溶剤画分を前もってポリマーから除去する。
【００４６】
本発明のエチレンターポリマー及び本発明のポリマーＢ１）は、慣用の共重合方法、例えば懸濁重合、溶媒重合、気相重合または高圧塊状重合によって独立して製造することができる。好ましくは、１００ＭＰａ以上、好ましくは１００〜３００ＭＰａ、例えば１５０〜２７５ＭＰａの圧力及び１００〜３４０℃、好ましくは１５０〜３１０℃、例えば２００〜２８０℃の温度において高圧塊状重合を行う。反応条件及び使用するモノマーの量を適切に選択することにより、上記のプロペン含有量及び短鎖分枝／鎖末端の程度を設定することができる。例えば、低い反応温度及び／または高い圧力は、特に、短鎖分枝の低い割合、それゆえ少数の鎖末端を導く。
【００４７】
モノマーの反応は、遊離基形成開始剤（遊離基鎖開始剤）によって誘発する。この部類の物質には、例えば、酸素、過酸化水素類、過酸化物類及びアゾ化合物、例えばクメンヒドロパーオキシド、ｔ−ブチルヒドロパーオキシド、過酸化ジラウロイル、過酸化ジベンゾイル、ビス（２−エチルヘキシル）パーオキソジカーボネート、過ピバル酸ｔ−ブチル、過マレイン酸ｔ−ブチル、過安息香酸ｔ−ブチル、過酸化ジクミル、過酸化ｔ−ブチルクミル、過酸化ジ（ｔ−ブチル）、２，２’−アゾビス（２−メチルプロパノニトリル）、２，２’−アゾビス（２−メチルブチロニトリル）などが含まれる。開始剤は、単独でまたは二種もしくはそれ以上の物質の混合物として、モノマー混合物を基準にして０．０１〜１０重量％、好ましくは０．０５〜５重量％の量で使用される。
【００４８】
高圧塊状重合は、公知の高圧反応器、例えばオートクレーブもしくは管状反応器中で、バッチ式にもしくは連続式に行われる。特に有用な反応器は、連続式管状反応器であることが判明した。脂肪族及び／または芳香族炭化水素あるいは炭化水素混合物、ベンゼンまたはトルエンなどの溶剤が反応混合物中に存在してもよい。好ましい方法は、本質的に溶剤が存在しない方法である。重合法の好ましい態様の一つでは、モノマーの混合物、開始剤、及び使用する場合にはモデレータを、反応器の入口及び一つもしくはそれ以上の側枝を介して管状反応器に供給する。コモノマー並びにモデレータは、エチレンと一緒にまたはこれとは別に側流として反応器に計量供給することができる。この場合、モノマー流は様々な組成を有することができる（欧州特許出願公開第0 271 738号明細書及び欧州特許出願公開第0 922 716号明細書）。
【００４９】
プロペンの調節作用（ｍｏｄｅｒａｔｉｎｇ  ａｃｔｉｏｎ）のみを介してポリマーの分子量を調節するのではなく、本質的にただ一つの連鎖を引き起こしそしてコモノマーのようにはポリマー鎖中に取り込まれないモデレータを追加的に使用することが有利であることが判明した。そうして低温流動性向上剤として向上された効果を有するポリマーが得られる。好ましいモデレータは、例えば、飽和もしくは不飽和炭化水素、例えばプロパン、ヘキサン、ヘプタン及びシクロヘキサン、並びにアルコール、例えばブタノール、特にアルデヒド、例えばアセトアルデヒド、プロピオンアルデヒド、ｎ−ブチルアルデヒド及びイソブチルアルデヒド、並びにケトン、例えばアセトン、メチルエチルケトン、メチルプロピルケトン、メチルイソプロピルケトン、メチルブチルケトン、メチルイソブチルケトン及びシクロヘキサノンである。水素もモデレータとして好適である。
【００５０】
特に好ましい態様の一つでは、本発明のポリマーは、ビニルエステル及びプロペンの他に、少なくとも一つのカルボニル基を含むモデレータから誘導される構造単位を０．３〜５．０重量％、好ましくは０．５〜３．５重量％の量で含む。該ポリマー中で上記モデレータから誘導されるこれらの構造要素の濃度もまた、1Ｈ ＮＭＲ分光分析によって測定することができる。これは、例えば、ポリマー中の割合が既知のビニルエステルに由来するシグナルの強度と、約２．４〜２．５ｐｐｍに現れるモデレータのカルボニル基に隣接するメチレンもしくはメチン基のシグナルとを相互に関係させることによって行うことができる。
【００５１】
適当な成分Ｂ１）は、エチレン及びオレフィン性不飽和化合物からなる一種もしくはそれ以上のコポリマーであって、但しそれの全コモノマー含有率が、成分Ａのそれよりも少なくとも２モル％、好ましくは３モル％多いものである。適当なエチレンコポリマーは、特に、エチレンの他に、コモノマーを９〜２１モル％、特に１０〜１８モル％の割合で含むものである。コモノマーは、オレフィン性不飽和エステルの他、別のオレフィン性不飽和化合物であることもできる。全コモノマー含有率とは、エチレンとは別のモノマーの含有率を意味するものと理解される。
【００５２】
オレフィン性不飽和化合物は、好ましくはビニルエステル、アクリル酸エステル、メタクリル酸エステル、アルキルビニルエーテル及び／またはアルケンであり、そしてこれらの化合物はヒドロキシル基によって置換されていることができる。一種もしくは二種以上のコモノマーがポリマー中に存在することができる。
【００５３】
ビニルエステルは好ましくは以下の式３で表されるものである。
【００５４】
CH2=CH-OCOR4   (3)
式中、Ｒ4はＣ1〜Ｃ30アルキル、好ましくはＣ4〜Ｃ16アルキル、特にＣ6〜Ｃ12アルキルである。更に別の態様の一つでは、これらのアルキル基は、一つもしくは二つ以上のヒドロキシル基によって置換されていることができる。
【００５５】
好ましい態様の一つでは、成分Ｂ１は、エチレン及び８〜１２モル％の酢酸ビニルからなり、そして１４０℃で測定した溶融粘度が５０〜３００ｍＰａｓのコポリマーである。
【００５６】
更に別の好ましい態様の一つでは、これらのエチレンコポリマーは、酢酸ビニルと、式３中、Ｒ4がＣ4〜Ｃ30アルキル、好ましくはＣ4〜Ｃ16アルキル、特にＣ6〜Ｃ12アルキルである同式の少なくとも一種の更に別のビニルエステルとを含む。
【００５７】
更に別の好ましい態様の一つでは、Ｒ4は、炭素原子数７〜１１、特に８、９もしくは１０の分枝状アルキル基またはネオアルキル基である。特に好ましいビニルエステルは、カルボニル基に対してアルファ位置に分枝を有する第二級、特に第三級のカルボン酸から誘導される。適当なビニルエステルとしては、酢酸ビニル、プロピオン酸ビニル、酪酸ビニル、イソ酪酸ビニル、ヘキサン酸ビニル、ヘプタン酸ビニル、オクタン酸ビニル、ピバル酸ビニル、２−エチルヘキサン酸ビニル、ラウリン酸ビニル、ステアリン酸ビニル及びバーサティック酸エステル、例えばネオノナン酸ビニル、ネオデカン酸ビニル、ネオウンデカン酸ビニルなどが挙げられる。
【００５８】
アクリル酸エステルは、好ましくは以下の式４で表されるものである。
【００５９】
CH2=CR2-COOR5   (4)
式中、Ｒ2は水素またはメチルであり、そしてＲ5はＣ1〜Ｃ30アルキル、好ましくはＣ4〜Ｃ16アルキル、特にＣ6〜Ｃ12アルキルである。好適なアクリル酸エステルとしては、例えば（メタ）アクリル酸メチル、（メタ）アクリル酸エチル、（メタ）アクリル酸プロピル、（メタ）アクリル酸ｎ−もしくはイソブチル、（メタ）アクリル酸のヘキシル、オクチル、２−エチルヘキシル、デシル、ドデシル、テトラデシル、ヘキサデシル、オクタデシルエステル、並びにこれらのコモノマーの混合物などが挙げられる。更に別の態様の一つでは、これらのアルキル基は、一つもしくは二つ以上のヒドロキシル基によって置換されていることができる。このようなアクリル酸エステルの一例はメタクリル酸ヒドロキシエチルである。
【００６０】
アルキルビニルエーテルは、好ましくは次式５で表される化合物である。
【００６１】
CH2=CH-OR6 (5)
式中、Ｒ6はＣ1〜Ｃ30アルキル、好ましくはＣ4〜Ｃ16アルキル、特にＣ6〜Ｃ12アルキルである。これの例には、メチルビニルエーテル、エチルビニルエーテル、イソブチルビニルエーテルなどが挙げられる。更に別の態様の一つでは、これらのアルキル基は一つもしくは二つ以上のヒドロキシル基によって置換されていることができる。
【００６２】
アルケンは、好ましくは、炭素原子数３〜３０、特に４〜１６、就中５〜１２の単不飽和炭化水素である。適当なアルケンとしては、プロペン、ブテン、イソブチレン、ペンテン、ヘキセン、４−メチルペンテン、オクテン、ジイソブチレン及びノルボルネン並びにこれの誘導体、例えばメチルノルボルネン及びビニルノルボルネンなどが挙げられる。更に別の態様の一つでは、これらのアルキル基は一つもしくは二つ以上のヒドロキシル基によって置換されていることができる。
【００６３】
２−エチルヘキサン酸ビニル、ネオノナン酸ビニルまたはネオデカン酸ビニルの特に好ましいターポリマーは、エチレンの他に、酢酸ビニルを好ましくは３．５〜２０モル％、特に８〜１５モル％、及び上記の各々の長鎖ビニルエステルを好ましくは０．１〜１２モル％、特に０．２〜５モル％含み、この際、全コモノマー含有率は９〜２１モル％、好ましくは１２〜１８モル％である。更に別の特に好ましいコポリマーは、エチレン及び８〜１８モル％のビニルエステルの他に、プロペン、ブテン、イソブチレン、ヘキセン、４−メチルペンテン、オクテン、ジイソブチレン及び／またはノルボルネンなどのオレフィンを０．５〜１０モル％の量で含む。
【００６４】
これらのエチレンコポリマー及びターポリマーは、好ましくは、１４０℃で測定して２０〜１０ ０００ｍＰａｓ、特に３０〜５０００ｍＰａｓ、就中５０〜２０００ｍＰａｓの溶融粘度を有する。1Ｈ ＮＭＲ分光分析で測定した分枝度は、コモノマーに由来しないものとして好ましくは１〜９ＣＨ3／１００ＣＨ2基、特に２〜６ＣＨ3／１００ＣＨ2基である。
【００６５】
本発明のターポリマーＡ）とエチレンコポリマーＢ１）との混合比は、用途に応じて広い範囲で変えることができ、この際、結晶種形成剤としてのターポリマーＡ）が多くの場合により少ない割合を占める。このような添加剤混合物は、成分Ａを好ましくは２〜７０重量％、より好ましくは３〜５０重量％、特に５〜２０重量％の割合で、及び成分Ｂ１）を３０〜９８重量％、好ましくは５０〜９７重量％、特に７０〜９５重量％の割合で含む。
【００６６】
成分Ｂ２）としての櫛状ポリマーは、これらが、長鎖分枝もしくは側鎖、例えば炭素原子数が約８〜５０の炭化水素鎖が規則的な間隔で結合したポリマー主鎖を含むことを一般的な特徴とする。これらの側鎖は、Ｃ−Ｃ結合により直接か、またはエーテル、エステル、アミドもしくはイミド結合を介してポリマー主鎖に結合することができる。
【００６７】
成分Ｂ２）としての好適な櫛状ポリマーは、例えば、以下の式によって表すことができる。
【００６８】
【化１】
0005854548.tif 000002
上記式中、
Aは、R'、COOR'、OCOR'、R''-COOR'、OR'であり、
Dは、H、CH3、AまたはR''であり、
Eは、H、Aであり、
Gは、H、R''、R''-COOR'、アリール基または複素環式基であり、
Mは、H、COOR''、OCOR''、OR''、COOHであり、
Nは、H、R''、COOR''、OCOR''、アリール基であり、
R'は、炭素原子数８〜５０の炭化水素鎖であり、
R''は、炭素原子数１〜１０の炭化水素鎖であり、
mは、0.4〜1.0であり、そして
nは、0〜0.6である。
【００６９】
Ｒ'は、好ましくは、炭素原子数１０〜２４の炭化水素基、特に炭素原子数１２〜１８の炭化水素基である。Ｒ'は、好ましくは線状かもしくはおおむね線状（すなわちＲ'がせいぜい一つのメチルもしくはエチル分枝を含む）である。
【００７０】
適当な櫛状ポリマーは、例えば、エチレン性不飽和ジカルボン酸、例えばマレイン酸もしくはフマル酸またはこれらの反応性誘導体と、他のエチレン性不飽和モノマー、例えばオレフィンもしくはビニルエステルとのエステル化されたコポリマーである。特に好適なオレフィンは、炭素原子数１０〜２４のα−オレフィン、例えば１−デセン、１−ドデセン、１−テトラデセン、１−ヘキサデセン、１−オクタデセン及びこれらの混合物である。オリゴマー化したＣ2〜Ｃ6オレフィンに基づく長鎖オレフィン、例えば末端二重結合を高割合で含むポリ（イソブチレン）も好適なコモノマーである。特に好ましいコポリマーは、マレイン酸もしくは無水マレイン酸及び／またはフマル酸とヘキサデセン、オクタデセンもしくはこれらのオレフィンの混合物からなるコポリマーである。更に別の好ましい態様の一つでは、上記コポリマーは、３００〜５０００ｇ／モルの分子量Ｍｗを有するポリ（イソブチレン）を１５モル％まで、例えば１〜１０モル％の割合で含む。コモノマーとして特に好適なビニルエステルは、炭素原子数１〜１２、特に２〜８の脂肪酸から誘導され、例えば酢酸ビニル、プロピオン酸ビニル、酪酸ビニル、２−エチルヘキサン酸ビニル、ネオノナン酸ビニル、ネオデカン酸ビニル及びネオウンデカン酸ビニルなどである。異なるビニルエステルの混合物も好適である。特に好ましいものは、フマル酸と酢酸ビニルからなるコポリマーである。
【００７１】
典型的には、これらのコポリマーは、炭素原子数１０〜２４、例えば１２〜１８のアルコールで少なくとも５０％の程度でエステル化される。適当なアルコールとしては、ｎ−デカン−１−オール、ｎ−ドデカン−１−オール、ｎ−テトラデカン−１−オール、ｎ−ヘキサデカン−１−オール、ｎ−オクタデカン−１−オール、ｎ−エイコサン−１−オール及びこれらの混合物などが挙げられる。特に好ましいものは、ｎ−テトラデカン−１−オール、ｎ−ヘキサデカン−１−オール及びこれらの混合物である。
【００７２】
櫛状ポリマーＢ２）として同様に好適なものは、α−オレフィンのポリマー及びコポリマー、並びにスチレンと無水マレイン酸とのエステル化されたコポリマー、及びスチレンとフマル酸とのエステル化されたコポリマーである。この場合もまた、エステル化に好ましいものは、炭素原子数１０〜２４の上記のアルコールである。加えて、炭素原子数１２〜２０のアルコールから誘導されたポリ（アルキルアクリレート）、ポリ（アルキルメタクリレート）及びポリ（アルキルビニルエーテル）、並びに炭素原子数１２〜２０の脂肪酸から誘導されたポリ（ビニルエステル）が櫛状ポリマーとして好適である。また、上記のアルキルアクリレート、メタクリレート、アルキルビニルエーテル及び／またはビニルエステルに基づくコポリマー、例えばアルキルアクリレート及びビニルエステルからなるコポリマーも好適である。二種もしくはそれ以上の櫛状ポリマーの混合物も本発明において好適である。
【００７３】
成分Ｂ２）の櫛状ポリマーは、好ましくは約２０００〜約５０ ０００ｇ／モル、好ましくは３０００〜２０ ０００ｇ／モルの分子量Ｍｗを有する。
【００７４】
本発明のターポリマーＡ）と櫛状ポリマーＢ２）との混合比は、典型的には１０：１〜１：３、好ましくは６：１〜１：２、例えば５：１〜１：１の範囲である。成分Ｂ１）と櫛状ポリマーＢ２）との混合比は、典型的には１０：１〜１：３、好ましくは６：１〜１：２、例えば５：１〜１：１である。
【００７５】
より良好な取り扱い性の目的のために、本発明の添加剤及び添加剤混合物は典型的には有機溶剤中の濃厚物の形で使用される。適当な溶剤または分散媒は、例えば、比較的高沸点の脂肪族炭化水素、芳香族炭化水素、アルコール、エステル、エーテル及びこれらの混合物である。本発明の添加剤または添加剤混合物の溶液または分散液は、溶剤を好ましくは１０〜９０重量％、特に２０〜８０重量％、就中４０〜７５重量％の量で含む。
【００７６】
驚くべきことに、本発明の添加剤及び添加剤混合物の溶液が、従来技術によるエチレン及び不飽和エステルからなるコポリマーに基づく対応する溶液よりも、低い固有流動点を有することが見出された。加えて、これらは、燃料油の低温流動性の向上、特に低温下でも燃料油中での向上された溶解性に関連して向上された効果を発揮する。それゆえ、これらの添加剤及び添加剤混合物は、油及び／または添加剤を事前に加熱しなくとも低温で使用することができ、この際、この添加剤が配合された油では、本発明のターポリマーＡ）の未溶解もしくは再結晶化画分から生ずる濾過の問題は起きない。他方、本発明の添加剤は、対応する従来の添加剤よりも低い溶剤含有率で同じ温度下に輸送及び加工することができ、これは輸送及び貯蔵コストを減少させる。
【００７７】
本発明の添加剤及び添加剤混合物は、中間蒸留物にそれの低温流動性を向上させるために加えることができ、この際、更に別の添加剤、例えば油溶性極性窒素化合物、アルキルフェノール樹脂、ポリオキシアルキレン化合物及び／またはオレフィンコポリマーと組み合わせてもよい。
【００７８】
適当な油溶性極性窒素化合物は、好ましくは、脂肪アミンとアシル基含有化合物との反応生成物である。好ましいアミンは、式ＮＲ7Ｒ8Ｒ9で表される化合物であり、この式中、Ｒ7、Ｒ8及びＲ9は、同一かもしくは異なることができ、そしてこれらの基のうちの少なくとも一つは、Ｃ8〜Ｃ36アルキル、Ｃ6〜Ｃ36シクロアルキルまたはＣ8〜Ｃ36アルケニル、特にＣ12〜Ｃ24アルキル、Ｃ12〜Ｃ24アルケニルまたはシクロヘキシルであり、そして残りの基は、水素、Ｃ1〜Ｃ36アルキル、Ｃ2〜Ｃ36アルケニル、シクロヘキシル、または式−（Ａ−Ｏ）x−Ｅもしくは−（ＣＨ2）n−ＮＹＺで表される基のいずれかであり、但し、前記式中、Ａはエチルまたはプロピル基であり、ｘは１〜５０の数であり、ＥはＨ、Ｃ1〜Ｃ30アルキル、Ｃ5〜Ｃ12シクロアルキルまたはＣ6〜Ｃ30アリールであり、ｎは２、３または４であり、そしてＹ及びＺは各々独立してＨ、Ｃ1〜Ｃ30アルキルまたは−（Ａ−Ｏ）xである。前記アルキル及びアルケニル基は各々線状もしくは分枝状であることができ、そして二つまでの二重結合を含むことができる。これらは好ましくは線状で、そして実質的に飽和状である。すなわちこれらは、７５ｇＩ2／ｇ未満、好ましくは６０ｇＩ2／ｇ未満、特に１〜１０ｇＩ2／ｇのヨウ素価を有する。特に好ましいものは、Ｒ7、Ｒ8及びＲ9基のうちの二つがそれぞれＣ8〜Ｃ36アルキル、Ｃ6〜Ｃ36シクロアルキル、Ｃ8〜Ｃ36アルケニル、特にＣ12〜Ｃ24アルキル、Ｃ12〜Ｃ24アルケニルまたはシクロヘキシルである第二級脂肪アミンである。好適な脂肪アミンは、例えば、オクチルアミン、デシルアミン、ドデシルアミン、テトラデシルアミン、ヘキサデシルアミン、オクタデシルアミン、エイコシルアミン、ベヘニルアミン、ジデシルアミン、ジドデシルアミン、ジテトラデシルアミン、ジヘキサデシルアミン、ジオクタデシルアミン、ジエイコシルアミン、ジベヘニルアミン、及びこれらの混合物である。これらのアミンは、特に、天然原料、例えばヤシ脂肪アミン、獣脂肪アミン、水素化獣脂肪アミン、ジヤシ脂肪アミン、ジ獣脂肪アミン及びジ（水素化獣脂肪アミン）に基づく鎖分を含む。特に好ましいアミン誘導体は、アミン塩、イミド及び／またはアミド、例えば第二級脂肪アミンのアミド−アンモニウム塩、特にジヤシ脂肪アミン、ジ獣脂肪アミン及びジステアリルアミンのアミド−アンモニウム塩である。
【００７９】
ここでアシル基とは、次の式で表される官能基のことを言う。
＞Ｃ＝Ｏ
アミンとの反応に好適なカルボニル化合物は、一つもしくはそれ以上のカルボキシル基を有するモノマー性またはポリマー性化合物のいずれかである。好ましいものは、カルボニル基数が２、３もしくは４のモノマー性カルボニル化合物である。またこれらは、酸素、硫黄及び窒素などのヘテロ原子を含むこともできる。好適なカルボン酸は、例えば、マレイン酸、フマル酸、クロトン酸、イタコン酸、コハク酸、Ｃ1〜Ｃ40アルケニルコハク酸、アジピン酸、グルタール酸、セバシン酸及びマロン酸、並びに安息香酸、フタル酸、トリメリト酸及びピロメリト酸、ニトリロトリ酢酸、エチレンジアミンテトラ酢酸、及びこれらの反応性誘導体、例えばエステル、酸無水物及び酸ハロゲン化物である。有用なポリマー性カルボニル化合物は、特に、エチレン性不飽和酸のコポリマー、例えばアクリル酸、メタクリル酸、マレイン酸、フマル酸及びイタコン酸のコポリマーであることが判明した。特に好ましいものは、無水マレイン酸のコポリマーである。好適なコモノマーは、コポリマーに油溶性を与えるものである。ここで油溶性とは、コポリマーが、脂肪アミンとの反応の後に、実施の際の使用量において添加剤配合するべき鉱油蒸留物中に残渣を残すことなく溶解することを意味する。好適なコモノマーは、例えば、アルキル基中に２〜７５個、好ましくは４〜４０個、特に８〜２０個の炭素原子を有するオレフィン、アクリル酸及びメタクリル酸のアルキルエステル、アルキルビニルエステル及びアルキルビニルエーテルである。オレフィンの場合には、上記の炭素原子数は、二重結合に結合するアルキル基に基づく値である。ポリマー性カルボニル化合物の分子量は、好ましくは４００〜２００００ｇ／モル、より好ましくは５００〜１００００ｇ／モル、例えば１０００〜５０００ｇ／モルである。
【００８０】
脂肪族もしくは芳香族アミン、好ましくは長鎖脂肪族アミンを脂肪族もしくは芳香族モノ−、ジ−、トリ−もしくはテトラカルボン酸またはこれらの無水物と反応させることによって得られる油溶性極性窒素化合物（米国特許第４２１１５３４号参照）が特に有用であることが判明した。油溶性極性窒素化合物として同様に好適なものは、アミノアルキレンポリカルボン酸、例えばニトリロトリ酢酸もしくはエチレンジアミンテトラ酢酸と第二級アミンとのアミド及びアンモニウム塩である（欧州特許出願公開第０３９８１０１号参照）。他の油溶性極性窒素化合物は、無水マレイン酸及びα，β−不飽和化合物からなるコポリマー（これは場合によっては第一級モノアルキルアミン及び／または脂肪族アルコールと反応させてもよい）（欧州特許出願公開第０１５４１７７号、欧州特許出願公開第０７７７７１２号参照）、アルケニル−スピロ−ビスラクトンとアミンとの反応生成物（欧州特許第０４１３２７９Ｂ１号参照）、及び欧州特許出願公開第０６０６０５５Ａ２号による、α，β−不飽和ジカルボン酸無水物、α，β−不飽和化合物及び低級不飽和アルコールのポリオキシアルキレンエーテルに基づくターポリマーの反応生成物である。
【００８１】
本発明の添加剤もしくは添加剤混合物と油溶性極性窒素化合物との混合比は用途に応じて変わり得る。このような添加剤混合物は、有効成分を基準にして、本発明の添加剤１重量部当たり少なくとも一種の油溶性極性窒素化合物を好ましくは０．１〜１０重量部、より好ましくは０．２〜５重量部の量で含む。
【００８２】
好適なアルキルフェノール−アルデヒド樹脂は、特に、ＯＨ基に対してオルト位および／またはパラ位に１または２個のアルキル基を有するアルキルフェノールから誘導されるアルキルフェノール−アルデヒド樹脂である。特に好ましい原料は、アルデヒドと縮合することができる少なくとも二つの水素原子を芳香族環上に有するアルキルフェノール、特にモノアルキル化フェノールである。前記アルキル基は、より好ましくは、フェノール性ＯＨ基に対しパラ位に存在する。アルキル基（アルキルフェノール樹脂に関しては、これは一般的に以下に定義するような炭化水素基を指す）は、本発明の添加剤混合物に有用なアルキルフェノール−アルデヒド樹脂において同一かまたは異なることができる。これらのアルキル基は、飽和もしくは不飽和であることができる。これらは線状または分枝状、好ましくは線状であることができる。これらは、１〜２００個、好ましくは１〜２４個、特に４〜１６個、例えば６〜１２個の炭素原子を有し、そしてこれらは、好ましくは、ｎ−、ｉｓｏ−及びｔｅｒｔ−ブチル、ｎ−及びｉｓｏ−ペンチル、ｎ−及びｉｓｏ−ヘキシル、ｎ−及びｉｓｏ−オクチル、ｎ−及びｉｓｏ−ノニル、ｎ−及びｉｓｏ−デシル、ｎ−及びｉｓｏ−ドデシル、テトラデシル、ヘキサデシル、オクタデシル、エイコシル、トリプロペニル、テトラプロペニル、ポリ（プロペニル）及びポリ（イソブテニル）基である。好ましい態様の一つでは、アルキルフェノール樹脂は、異なるアルキル基を有する複数種のアルキルフェノールの混合物を用いて製造される。例えば、１：１０〜１０：１のモル比で一方でブチルフェノールに、そして他方でオクチル−、ノニル−及び／またはドデシルフェノールに基づく樹脂が特に有用であることが判明した。
【００８３】
好適なアルキルフェノール樹脂は、更に別のフェノール類似物、例えばサリチル酸、ヒドロキシ安息香酸及びこれらの誘導体、例えばエステル、アミド及び塩の構造単位も含むかまたはこれらのみからなることもできる。
【００８４】
アルキルフェノール−アルデヒド樹脂の好適なアルデヒドは、炭素原子数１〜１２のアルデヒド、好ましくは炭素原子数１〜４のアルデヒド、例えばホルムアルデヒド、アセトアルデヒド、プロピオンアルデヒド、ブチルアルデヒド、２−エチルヘキサナール、ベンズアルデヒド、グリオキサル酸、及びこれらの反応性等価物、例えばパラホルムアルデヒド及びトリオキサンである。特に好ましいものは、パラホルムアルデヒド及び特にホルマリンの形のホルムアルデヒドである。
【００８５】
ＴＨＦ中でポリ（スチレン）標準に対してゲル透過クロマトグラフィで測定したアルキルフェノール−アルデヒド樹脂の分子量は、好ましくは５００〜２５ ０００ｇ／モル、より好ましくは８００〜１０ ０００ｇ／モル、特に１０００〜５０００ｇ／モル、例えば１５００〜３０００ｇ／モルである。ここでの前提条件の一つは、アルキルフェノール−アルデヒド樹脂が、少なくとも、０．００１〜１重量％の使用の際の濃度において、油溶性であることである。
【００８６】
本発明の好ましい態様の一つでは、これらは、以下の式の繰り返し構造単位を有するオリゴマーもしくはポリマーを含むアルキルフェノール−ホルムアルデヒド樹脂である。
【００８７】
【化２】
0005854548.tif 000003
式中、Ｒ10は、Ｃ1〜Ｃ200−アルキルもしくは−アルケニル、Ｏ−Ｒ11またはＯ−Ｃ（Ｏ）−Ｒ11であり、Ｒ11は、Ｃ1〜Ｃ200−アルキルもしくは−アルケニルであり、そしてｎは２〜１００である。Ｒ11は、好ましくはＣ1〜Ｃ20アルキルもしくは−アルケニル、特にＣ4〜Ｃ16−アルキルもしくは−アルケニル、例えばＣ6〜Ｃ12−アルキルもしくは−アルケニルである。Ｒ10は、より好ましくは、Ｃ1〜Ｃ20−アルキルもしくは−アルケニル、特にＣ4〜Ｃ16−アルキルもしくは−アルケニル、例えばＣ6〜Ｃ12−アルキルもしくは−アルケニルである。ｎは、好ましくは、２〜５０、特に３〜２５、例えば５〜１５である。
【００８８】
ディーゼル及び加熱油などの中間蒸留物中で使用する場合は、特に好適なものは、アルキルフェノールのアルキル基がＣ2〜Ｃ40アルキル基、好ましくはＣ4〜Ｃ20アルキル基、例えばＣ6〜Ｃ12アルキル基であるアルキルフェノール−アルデヒド樹脂である。これらのアルキル基は線状もしくは分枝状であることができるが、これらは好ましくは線状である。特に好適なアルキルフェノール−アルデヒド樹脂は、炭素原子数が８及び９の線状アルキル基から誘導される。
【００８９】
重質の加熱油、特に蒸留残渣を含む燃料油で使用する場合には、特に好ましいものは、炭素原子数が４〜５０、好ましくは１０〜３０のアルキル基を有するアルキルフェノール−アルデヒド樹脂である。この場合、重合度（ｎ）は、好ましくは、２〜２０個、より好ましくは３〜１０個のアルキルフェノール単位である。
【００９０】
これらのアルキルフェノール−アルデヒド樹脂は、例えば対応するアルキルフェノールをホルムアルデヒドと、すなわちアルキルフェノール１モル当たり０．５〜１．５モル、好ましくは０．８〜１．２モルのホルムアルデヒドと縮合することによって得ることができる。縮合は溶剤なしで行うこともできるが、好ましくは水不混和性または部分的にのみ水と混和性の不活性有機溶剤、例えば鉱油、アルコール、エーテル及びこれらの類似物などの存在下に行われる。特に好ましいものは、水と共沸混合物を形成することができる溶剤である。使用されるこの種の溶剤は、特に芳香族類、例えばトルエン、キシレン、ジエチルベンゼン、及び比較的高沸点の商業的な溶剤混合物、例えば(R)Ｓｈｅｌｌｓｏｌ ＡＢ及びソルベントナフサである。脂肪酸及びこれらの誘導体、例えば炭素原子数１〜５の低級アルコール、例えばエタノール、特にメタノールとのエステルも溶剤として好適である。縮合は、好ましくは、７０〜２００℃の温度、例えば９０〜１６０℃の温度で行われる。縮合は、典型的には０．０５〜５重量％の塩基または好ましくは０．０５〜５重量％の酸で触媒される。酸性触媒としては、酢酸及びシュウ酸などのカルボン酸の他に、特に強鉱酸、例えば塩酸、リン酸及び硫酸、並びにスルホン酸が有用な触媒である。特に好適な触媒は、スルホン酸基を少なくとも一つ、及び炭素原子数１〜４０、好ましくは３〜２４の飽和もしくは不飽和で線状、分枝状及び／または環状の炭化水素基を少なくとも一つ含むスルホン酸である。特に好ましいものは、芳香族スルホン酸、特に一つもしくはそれ以上のＣ1〜Ｃ28アルキル基を有するアルキル芳香族モノスルホン酸、特にＣ3〜Ｃ22アルキル基を有するアルキル芳香族モノスルホン酸である。好適な例は、メタンスルホン酸、ブタンスルホン酸、ベンゼンスルホン酸、ｐ−トルエンスルホン酸、キシレンスルホン酸、２−メシチレンスルホン酸、４−エチルベンゼンスルホン酸、イソプロピルベンゼンスルホン酸、４−ブチルベンゼンスルホン酸、４−オクチルベンゼンスルホン酸；  ドデシルベンゼンスルホン酸、ジドデシルベンゼンスルホン酸、ナフタレンスルホン酸である。これらのスルホン酸の混合物も好適である。典型的には、反応の完了後は、これらはそのままでまたは中和された形で生成物中に残る。中和のためには、好ましくはアミン及び／または芳香族塩基が使用される。なぜならば、これらは生成物中に残留してもよいが、他方、金属イオンを含み、そのために灰を形成する塩は通常は除去されるからである。
【００９１】
更に別の成分として、好適なポリオキシアルキレン化合物は、例えば、炭素原子数１２〜３０の少なくとも一つのアルキル基を有するポリオールのエステル、エーテル及びエーテル／エステルである。そのアルキル基が酸に由来する場合は、残りは多価アルコールに由来し、他方、アルキル基が脂肪アルコールに由来する場合は、その化合物の残りはポリ酸に由来する。
【００９２】
好適なポリオールは、約１００〜約５０００ｇ／モル、好ましくは２００〜２０００ｇ／モルの分子量を有するポリエチレングリコール、ポリプロピレングリコール、ポリブチレングリコール及びこれらのコポリマーである。また、ポリオールのアルコキシレート、例えばグリセロール、トリメチロールプロパン、ペンタエリトリトール、ネオペンチルグリコール及びこれらを縮合することによって得ることができるモノマー単位数２〜１０のオリゴマー、例えばポリグリセロールのアルコキシレートも好適である。好ましいアルコキシレートは、ポリオール１モル当たり１〜１００モル、特に５〜５０モルのエチレンオキシド、プロピレンオキシド及び／またはブチレンオキシドを有するものである。エステルが特に好ましい。
【００９３】
ポリオールと反応させてエステル添加剤を生成するためには炭素原子数１２〜２６の脂肪酸が好ましい。特に好ましくは、Ｃ18〜Ｃ24脂肪酸、特にステアリン酸及びベヘン酸を使用する。これらのエステルは、ポリオキシアルキル化アルコールをエステル化することによって製造することもできる。好ましいものは、１５０〜２０００、好ましくは２００〜６００の分子量を有する完全にエステル化されたポリオキシアルキル化ポリオールである。ＰＥＧ−６００ジベヘネート及びグリセロールエチレングリコールトリベヘネートが特に好適である。
【００９４】
本発明の添加剤または添加剤混合物の更に別の成分として好適なオレフィンコポリマーは、モノエチレン性不飽和モノマーから直接誘導し得るか、またはイソプレンもしくはブタジエンなどのポリ不飽和モノマーから誘導されたポリマーを水素化することによって間接的に製造することができる。好ましいコポリマーは、エチレンの他に、炭素原子数３〜２４のα−オレフィンから誘導される構造単位を含みそして１２０ ０００ｇ／モルまでの分子量を有する。
【００９５】
好ましいα−オレフィンは、プロピレン、ブテン、イソブテン、ｎ−ヘキセン、イソヘキセン、ｎ−オクテン、イソオクテン、ｎ−デセン、イソデセンである。炭素原子数３〜２４のα−オレフィンのコモノマー含有率は、好ましくは１５〜５０モル％、より好ましくは２０〜３５モル％、特に３０〜４５モル％である。これらのコポリマーは、少量の、例えば１０モル％までの量の更に別のコモノマー、例えば非末端オレフィンまたは非共役オレフィンを含むこともできる。好ましいものはエチレン−プロピレンコポリマーである。該オレフィンコポリマーは公知の方法、例えばチィグラー触媒もしくはメタロセン触媒によって製造することができる。
【００９６】
更に別の好適なオレフィンコポリマーは、オレフィン性不飽和芳香族モノマーからなるブロックＡ及び水素化ポリオレフィンからなるブロックＢを含むブロックコポリマーである。特に好適なブロックコポリマーは、（ＡＢ）nＡ及び（ＡＢ）m（ｎは１〜１０であり、そしてｍは２〜１０である）で表される構造を有する。
【００９７】
本発明の添加剤もしくは添加剤混合物とアルキルフェノール樹脂、ポリオキシアルキレン化合物及び／またはオレフィンコポリマーとの混合比は用途に応じて変わり得る。このような混合物は、有効成分を基準にして、本発明の添加剤もしくは添加剤混合物１重量部当たり、少なくとも一種のアルキルフェノール樹脂、ポリオキシアルキレン化合物及び／またはオレフィンコポリマーを各々好ましくは０．１〜１０重量部、より好ましくは０．２〜５重量部の量で含む。
【００９８】
本発明の添加剤もしくは添加剤混合物は、単独でまたは他の添加剤と一緒に使用することができる。このような添加剤としては、例えば、他の流動点降下剤もしくは脱蝋助剤、酸化防止剤、セタン価向上剤、曇り除去剤（dehazars）、解乳化剤、清浄剤、分散剤、消泡剤、染料、腐蝕防止剤、潤滑性添加剤、スラッジ防止剤、臭気剤、及び／または曇り点を下げるための添加剤などが挙げられる。
【００９９】
本発明の添加剤及び添加剤混合物は、動物性燃料油、植物性燃料油、鉱物性燃料油及び／または合成燃料油の低温流動性の向上に適している。これと同時に、これらの添加剤及びこれらから調製される添加剤混合物、並びに鉱油に基づく溶剤中のこれらの濃縮された調合物は、低い固有流動点を有する。これは、従来技術の添加剤で可能な温度、濃度と比べてより低い温度及び／またはより高い濃度において該添加剤及び添加剤混合物を問題なく使用することを可能にする。該添加剤混合物は、良好な溶解性の故に、それらの未溶解もしくは再結晶化画分によって濾過器を閉塞させることなく、油中に配合することもできる。
【０１００】
該添加剤及び添加剤混合物は、鉱油、及び中間蒸留物範囲の鉱油蒸留物、例えばジェット燃料、灯油、ディーゼル及び加熱油の性質を向上させるのに特に適している。本発明の添加剤は、−２０℃以下、特に−２２℃以下、例えば−２５℃以下の非常に低い雲り点を有しかつ炭素原子数が２０もしくはそれ以上のｎ−パラフィンを２面積％未満の非常に低い含有率でしか含まない中間蒸留物のＣＦＰＰ値を低下させるのに就中適している。成分Ａ及びＢ１を含む本発明の添加剤混合物は、雲り点が＋５℃以下、例えば−１５℃〜＋３℃の中間蒸留物に特に適している。これらは、炭素原子数が２０またはそれ以上の炭素鎖長を有する特に低温臨界性のパラフィンを４．０面積％超、特に４．５面積％超の高含有率で含む油に特に好適である。成分Ａ及びＢ２を含む添加剤混合物は、雲り点が−３℃以上の中間蒸留物、特に雲り点が０℃以上、例えば＋５℃以上の中間蒸留物に特に適している。後者の混合物は、炭素原子数が２０もしくはそれ以上の炭素鎖長の特に低温臨界性のパラフィンを４．５面積％超、特に５．０面積％超の高含有率で含む油に就中適している。このパラフィン含有率は、ＦＩＤ検出器で検出しながら油をガスクロマトグラフィ分離し、そして少なくとも２０個の炭素原子の鎖長を有するｎ−パラフィンの積分を、油の全積分に相対させて計算することによって測定される。硫黄含有率を減少させる目的で、これらはしばしば水素化条件の下での精製処理に付されており、そして硫黄を好ましくは３５０ｐｐｍ未満、特に１００ｐｐｍ未満、例えば５０ｐｐｍもしくは１０ｐｐｍ未満の量で含む。
【０１０１】
本発明の燃料油は、本発明の添加剤混合物を好ましくは５〜５０００ｐｐｍ、より好ましくは１０〜２０００ｐｐｍ、特に５０〜１０００ｐｐｍの量で含む。
【０１０２】
中間蒸留物とは、特に、原油を蒸留することによって得られる、沸騰範囲が１２０〜４５０℃の範囲の鉱油、例えば灯油、ジェット燃料、ディーゼル及び加熱油のことを言う。本発明の添加剤混合物は、ＡＳＴＭ Ｄ８６による９０％蒸留点が３４０℃以上、特に３６０℃以上、特殊な場合には３７０℃以上の中間蒸留物に特に有利である。中間蒸留物は、更に、約１２０〜４５０℃の沸騰範囲の合成燃料油、並びに鉱物及び合成中間蒸留物の混合物も含む。合成中間蒸留物の例は、特に、石炭、天然ガスまたはバイオマスからフィッシャートロプシュ法によって生産される燃料である。この場合は、先ず合成ガスを製造し、そしてこれをフィッシャートロプシュ法を介してノルマルパラフィンに転化する。こうして製造されたノルマルパラフィンは、次いで、例えば接触分解、異性化、水素化分解または水素化異性化によって変性することができる。
【０１０３】
本発明の添加剤混合物は、動物及び／または植物由来の油を少量、例えば３０体積％までの量で含む中間蒸留物においても特に効果的である。動物及び／または植物由来の適当な油の例は、トリグリセリド類、及びこれらから誘導される炭素原子数１〜５の低級アルコールとのエステル、例えばエチルエステル、特にメチルエステルであり、これらは、例えば綿、パーム核、セイヨウアブラナ、大豆、ヒマワリ、獣脂及びこれらの類似物などから得ることができる。
なお、本願は特許請求の範囲に記載の発明に関するが、他の態様として以下も包含し得る：
１．エチレン、少なくとも一種のエチレン性不飽和エステル及びプロペンからなるターポリマーであって、
ｉ）  Ｃ４〜Ｃ２０アルキル基を有する少なくとも一種のエチレン性不飽和エステルから誘導される構造単位を４．０〜１２．０モル％、
ｉｉ）  １００個の脂肪族炭素原子あたりで、プロペンから誘導されるメチル基を０．５〜４．０個、及び
ｉｉｉ）  １００個のＣＨ２基あたりで、鎖末端に由来するメチル基を８．０個未満、
有する、前記ターポリマー。
２．エチレン性不飽和エステルの割合が４．５〜１０．０モル％である、上記１のターポリマー。
３．エチレン性不飽和エステルが、炭素原子数５〜２１のカルボン酸のビニルエステルである、上記１または２のターポリマー。
４．炭素原子数１〜３のアルキル鎖を有する不飽和エステルから誘導される構造単位が３．０モル％までの割合で存在する、上記１または２のターポリマー。
５．プロペンから誘導されるメチル基の含有量が、１００個の脂肪族炭素原子あたり０．６〜４．０である、上記１〜４のいずれか一つのターポリマー。
６．鎖末端に由来するメチル基の数が、２．５〜８．０ＣＨ３／１００ＣＨ２基である、上記１〜５のいずれか一つのターポリマー。
７．不飽和エステルのモル含有量ｉ）と、ポリマーの脂肪族炭素原子１００個あたりのプロペンから誘導されるメチル基の数ｉｉ）との合計Ｇ、すなわち
Ｇ  ＝  ［不飽和エステルのモル％］  ＋  ［プロペン−ＣＨ３］
が５．５〜１１．０である、上記１〜６のいずれか一つのターポリマー。
８．ポリ（スチレン）標準に対してゲル透過クロマトグラフィによって測定された重量平均分子量Ｍｗが２５００〜５００００ｇ／モルである、上記１〜７のいずれか一つのターポリマー。
９．次のＡ）及びＢ）、すなわち
Ａ）  上記１〜８のいずれか一つに記載の少なくとも一種のターポリマー、及び
Ｂ）  鉱油用の低温用添加剤として有効でかつ以下のＢ１）〜Ｂ３）から選択される、Ａ）を基準にして０．５〜２０重量部の量の少なくとも一種の更に別の成分；
Ｂ１）  エチレン及びエチレン性不飽和化合物からなるコポリマーであって、但しそのエチレン性不飽和化合物の含有量は、Ａ）で定義したターポリマー中のエチレン性不飽和エステルの含有率よりも少なくとも２モル％多いものである前記コポリマー；  
Ｂ２）  櫛状ポリマー；  及び
Ｂ３）  Ｂ１）とＢ２）との混合物；
を含む添加剤混合物。
１０．燃料油の低温流動性を向上するための、上記１〜８のいずれか一つのターポリマーの使用。
１１．上記１〜８のいずれか一つに記載の少なくとも一種のターポリマーを燃料油に添加することによって、燃料油の低温流動性を向上する方法。
１２．上記１〜８のいずれか一つに記載の少なくとも一種のターポリマー及び中間蒸留物を含む燃料油。
【実施例】
【０１０４】
以下の添加剤を使用した。
使用したエチレンコポリマーの製造
連続式高圧オートクレーブ中で、エチレン、ビニルエステル及びプロピレンを、
開始剤としてのビス（２−エチルヘキシル）パーオキソジカーボネートの１０重量％溶液及び分子量調節剤としてのメチルエチルケトンを加えて共重合した。生成したポリマーを反応混合物から分離し、次いでそれから残留モノマーを除去した。
【０１０５】
比較のために、同じ方法によって製造したエチレン及びネオデカン酸ビニルもしくは２−エチルヘキシルビニルエステルからなるコポリマーを使用した。
【０１０６】
ビニルエステル含有率は、１５０℃／１００ｍｂａｒで残留モノマーを除去したポリマーを熱分解することによって測定した。このためには、１００ｍｇのポリマーを、密閉系中４５０℃で熱分解用フラスコ内において減圧下に５分間、純粋なポリエチレン２００ｍｇと一緒に熱的に解離させる。熱分解物及び残渣をトルエン中に溶解し、そして２−プロパノールを加えた後、エタノール中のＫＯＨの溶液（溶液１リットル当たりＫＯＨ０．１モル）を用いて平衡点まで電位差滴定する。ＫＯＨの消費量がビニルエステルの含有率に相当する。
【０１０７】
ビニルエステルに由来しないポリマー中のメチル基の総数は、５００ＭＨｚの測定周波数で1Ｈ ＮＭＲ分光分析を用いて、Ｃ2Ｄ2Ｃｌ4中の１０〜１５％溶液について３００Ｋで測定する。約０．７〜０．９ｐｐｍのメチルプロトンの積分を、約０．９〜１．９ｐｐｍのメチレン及びメチンプロトンの積分に対する比率として求める。
使用したモデレータから誘導されそして主鎖のシグナルと重複する構造単位についてのメチル基の数の補正は、離れて現れるモデレータのメチンプロトンに基づいて行う（例えば、メチルエチルケトン及びプロパナールは２．４と２．５ｐｐｍで多重線を示す）。
【０１０８】
プロペンから誘導されるメチル基の含有量は、１２５ＭＨｚの測定周波数で13Ｃ ＮＭＲ分光分析により、同様にＣ2Ｄ2Ｃｌ4中の１０〜１５％溶液について３００Ｋで測定する。１９．３ｐｐｍ〜１９．９ｐｐｍのプロペンから誘導されるメチル基の積分は、ポリマー主鎖の脂肪族炭素原子の積分に対する比率として測定する。ポリマー主鎖の脂肪族炭素原子の積分を求めるためには、６．０〜１９．３ｐｐｍ及び１９．９〜４４ｐｐｍの積分を合計し、そして不飽和エステルのアルキル基に由来する割合をそれから引く。この割合は、不飽和エステルから誘導されるメチンプロトンのシグナルから、使用した不飽和エステルの構造式に基づいて得ることができる。ビニルエステルから誘導されるメチンプロトンのシグナルは、６８〜７６ｐｐｍの他のシグナルからはハッキリと別れて現れる。同じサンプルについて1Ｈ ＮＭＲ測定と13Ｃ ＮＭＲ測定とを行うことが有利である。
【０１０９】
鎖末端の数は、13Ｃ ＮＭＲで測定したプロペンから誘導されるメチル基の数を、1Ｈ ＮＭＲで測定したメチル基の総数から引くことによって求められる。これらの二つの値は、無次元数として扱うべきである。
【０１１０】
【表１】
0005854548.tif 000004
【０１１１】
使用した添加剤Ｂの特徴
B1-I)  １４０℃で測定して２１０ｍＰａｓの溶融粘度を有する、エチレン及び１１．８モル％の酢酸ビニルからなるコポリマー。
B1-II)  １４０℃で測定して１３５ｍＰａｓの溶融粘度を有する、エチレン及び１３．３モル％の酢酸ビニルからなるコポリマー。
B1-III)  １４０℃で測定して９８ｍＰａｓの溶融粘度を有する、エチレン、１３．７モル％の酢酸ビニル及び１．４モル％のネオデカン酸ビニルからなるターポリマー。
B2-I)  テトラデカノール及びヘキサデカノールの等部混合物で完全にエステル化した、無水マレイン酸及びオクタデセンからなる交互コポリマー。
【０１１２】
使用したポリマーＡ及びＢの全ては、特に断りがない限り、比較的高沸点で主として脂肪族の溶剤中の５０％希釈液として使用した。
【０１１３】
表２：  試験油の特徴
使用した試験油は、欧州の精油所からの現在流通している油であった。ＣＦＰＰ値は、ＥＮ１１６に従い、そして曇り点はＩＳＯ３０１５に従い測定した。パラフィン含有量は、ＦＩＤ検出器により検出しながら油をガスクロマトグラフィにより分離し、そして炭素原子数が少なくとも２０の鎖長を有するｎ−パラフィンの積分を、全積分に相対させて計算することによって求めた。
【０１１４】
【表２】
0005854548.tif 000005
【０１１５】
低温流動性向上剤としてのターポリマーの効果
鉱油及び鉱油蒸留物に対する本発明のターポリマーの優れた効果を、ＣＦＰＰ試験（ＥＮ１１６による低温濾過器目詰まり試験）に基づいて示す。
【０１１６】
【表３】
0005854548.tif 000006
【０１１７】
表４：  試験油２中での低温流動性向上剤としての試験
試験油２中で低温流動性向上剤として試験するために、各々の場合において、１部の本発明のターポリマーを、１部のポリマーＢ２−１及び０．５部のポリマーＢ１−Ｉと使用した。これらの配合比率は、使用した添加剤の総量に基づく。
【０１１８】
【表４】
0005854548.tif 000007
【０１１９】
表５：  試験油３中での低温流動性向上剤としての試験
試験中３中で低温流動性向上剤として試験するために、各々場合において、２部の本発明のターポリマーを、１．５部のポリマーＢ２−１及び１部のポリマーＢ１−Ｉと使用した。これらの配合比率は使用した添加剤の総量を基準にする。
【０１２０】
【表５】
0005854548.tif 000008
【０１２１】
表６：  試験油４中での低温流動性向上剤としての試験
試験油４中で低温流動性向上剤として試験するために、各々の場合において、１部の本発明のターポリマーを、５部のポリマーＢ１−ＩＩと使用した。これらの配合比率は使用した添加剤の総量を基準にする。
【０１２２】
【表６】
0005854548.tif 000009
【０１２３】
添加剤濃厚物の取り扱い性
本発明のターポリマーの濃厚物の低温流動性を評価するために、表１に記載のポリマーを、沸騰範囲が１７５〜２６０℃及び引火点が６６℃の主として脂肪族性の溶剤混合物中に３５重量％濃度で溶解した。このためには、ポリマー及び溶剤を攪拌しながら８０℃に加熱し、そして均一化の後に室温に冷却した。
【０１２４】
次いで、これらの濃厚物の固有流動点をＤＩＮ ＩＳＯ３０１６に従い測定した。
【０１２５】
【表７】
0005854548.tif 000010
【０１２６】
ターポリマーの濾過器閉塞傾向
更に、本発明のターポリマーを配合した試験油の濾過器閉塞傾向をＩＰ３８７／９７に従い測定した。この試験では、添加剤配合したディーゼル燃料３００ｍｌを、規定の温度及び２０ｍｌ／分のポンプ出力の下に１．６μｍガラス繊維製フィルターに通す。この試験は、圧力（Ｐ）が１０５ｋＰａに到達するかまたはこれを超えることなく３００ｍｌの体積が上記フィルターを通過した時に合格と判定される（濾過器閉塞傾向FBT = (1+(p/105)2)0.5 < 1.41））。３００ｍｌの全体積（Ｖ）がフィルターを通過する前に圧力が１０５ｋＰａに到達した場合には不合格と判定される（濾過器閉塞傾向FBT = (1+(300/V)2)0.5≧1.41）。ターポリマーの評価のためには、添加剤未配合の燃料の濾過器閉塞傾向が、
該ターポリマーを加えることによって可能な限り少しだけ高まることが重要である。
【０１２７】
試験の実施のために、２０〜２２℃の温度の３５０ｍｌの試験油５を、６０℃の温度の５００ｐｐｍの該ターポリマー（５０％溶液）と混合した。手で振り混ぜてから６０℃で３０分間放置した後、この添加剤配合油を２０℃で１６時間貯蔵した。次いで、この添加剤配合油を、再び振り混ぜることなく濾過に使用した。
【０１２８】
【表８】
0005854548.tif 000011
【０１２９】
ＥＶＡコポリマーと該ポリマーとの相溶性
パラフィン結晶化の制御剤として有効でそして比較的高いコモノマー含有率を有するエチレンコポリマーに対する本発明のターポリマーの相溶性を評価するために、重量比１：９の本発明のターポリマー及びポリマーＢ１−ＩＩのソルベントナフサ（高沸点の主として芳香族性の市販溶剤混合物）中の３５重量％溶液を調製し、そして５０℃で１６時間貯蔵した。次いで、外観を視覚評価した。析出及び不溶性画分は、ポリマーの不十分な相溶性を示す。
【０１３０】
【表９】
0005854548.tif 000012
【０１３１】
上記の実験は、本発明の添加剤は、低温流動性の向上、特に中間蒸留物のＣＦＰＰの低下に関して、従来技術の添加剤よりも優れていることを示している。これと同時に、これらは、比較的低い温度において有用である。特に、これらは、非常に低い濾過器閉塞傾向を有する特にクリーンな燃料が必要な用途においても有用である。